(57)【要約】【課題】活物質として黒鉛粒子を含み、活物質層と集電体との接着性及び活物質層内における黒鉛粒子同士の結着性に優れた非水電解質二次電池用負極を提供する。【解決手段】黒鉛粒子１００質量部、７０〜１００℃の範囲に曇点を有するノニオン系界面活性剤０．１〜１．５質量部、エーテル化度０．８以下のカルボキシメチルセルロース０．４〜２質量部、バインダ粒子０．４〜１．５質量部、及び水を含む固形分濃度４０〜７０質量％の混合物を、前記曇点より低い温度環境下で混練することにより水系ペーストを調製し、得られた水系ペーストを前記曇点より低い環境温度下で集電体シートの表面に塗布する工程と、集電体シートの表面に塗布された水系ペーストを前記曇点より高い温度で加熱して乾燥することにより負極活物質層を形成する工程と、負極活物質層を圧延することにより負極を形成する工程と、を備える製造方法により、非水電解質二次電池用負極を作製する。【選択図】なし【特許請求の範囲】
【請求項１】
非水電解質二次電池の負極活物質層形成成分を含む負極活物質層形成用水系ペーストであって、
前記負極活物質層形成成分が、黒鉛粒子１００質量部、７０〜１００℃の範囲に曇点を有するノニオン系界面活性剤０．１〜１．５質量部、エーテル化度０．８以下のカルボキシメチルセルロース０．４〜２質量部及びバインダ粒子０．４〜１．５質量部を含み、
前記カルボキシメチルセルロースの含有割合が前記ノニオン系界面活性剤の含有割合の１〜４倍の範囲であることを特徴とする負極活物質層形成用水系ペースト。
【請求項２】
前記カルボキシメチルセルロースの含有割合が前記ノニオン系界面活性剤の含有割合の２〜４倍である請求項１に記載の負極活物質層形成用水系ペースト。
【請求項３】
前記ノニオン系界面活性剤のＨＬＢが８〜１６である請求項１または２に記載の負極活物質層形成用水系ペースト。
【請求項４】
集電体表面に、請求項１〜３のいずれか１項に記載の負極活物質層形成用水系ペーストを用いて形成された負極活物質層を備えることを特徴とする非水電解質二次電池用負極。
【請求項５】
リチウムイオンを吸蔵及び放出する正極と、請求項４に記載の非水電解質二次電池用負極と、前記正極と前記負極との間に介在するセパレータと、非水電解質と、を備えることを特徴とする非水電解質二次電池。
【請求項６】
請求項１〜３の何れか１項に記載の負極活物質層形成用水系ペーストを用いる、非水電解質二次電池用負極の製造方法であって、
（１）前記ペーストに含まれるノニオン系界面活性剤の曇点より低い温度で前記ペーストを調製し、得られた前記ペーストを前記曇点より低い温度で集電体シートの表面に塗布する工程と、
（２）前記集電体シートの表面に塗布された前記ペーストを前記曇点より高い温度で加熱して乾燥することにより負極活物質層を形成する工程と、
（３）前記負極活物質層を圧延することにより負極を形成する工程と、
を備えることを特徴とする非水電解質二次電池用負極の製造方法。
【発明の詳細な説明】
【技術分野】
【０００１】
本発明は、非水電解質二次電池用の負極を形成するための水系ペースト、前記水系ペーストを用いて得られる非水電解質二次電池用の負極、及び前記負極を備える非水電解質二次電池に関する。更に詳しくは、本発明は、非水電解質二次電池用負極の改良に関する。
【背景技術】
【０００２】
非水電解質二次電池は、高容量及び高エネルギー密度を有し、小型化及び軽量化が容易なことから、電子機器の電源として広く使用されている。また、非水電解質二次電池を電気自動車等の輸送機器の電源として用いる研究が盛んに行われ、一部実用化されつつある。代表的な非水電解質二次電池は、リチウム系複合酸化物を含有する正極、黒鉛粒子を含有する負極及びポリオレフィン製多孔質膜（セパレータ）を備える。
【０００３】
黒鉛粒子を含有する負極は、非水電解質二次電池の負極として広く用いられているが、充放電回数が増加することにより、活物質層の一部が集電体から剥離することがあった。活物質層の一部が集電体から剥離した場合には、サイクル特性等の電池性能を低下させるおそれがある。
【０００４】
活物質層の集電体から剥離を抑制する技術として、例えば、特許文献１は、曇点が７０℃以下の界面活性剤を含有する負極活物質の水系ペーストを開示している。そして、特許文献１は、この水系ペーストを集電体表面に塗布し、得られた塗膜を乾燥及び圧延することにより、集電体との密着性に優れた活物質層が形成されると述べている。
【０００５】
また、特許文献２は、活物質として黒鉛等の炭素粉末を含み、更にノニオン系界面活性剤を含む負極活物質層を備えた非水電解質二次電池用負極を開示する。そして、特許文献２は、負極活物質層にノニオン系界面活性剤を含ませることにより、電解液に対する濡れ性が向上すると述べている。
【０００６】
特許文献３は、ポリテトラフルオロエチレン粒子３０〜６５質量％と、ポリオキシエチレンアルキルエーテル２〜１０質量％と、を含み、前記ポリオキシエチレンアルキルエーテルの曇点が４５℃を超えて８５℃以下であり、前記ポリオキシエチレンアルキルエーテル１分子中の酸化エチレンの含有割合が６５〜７０質量％である水系エマルジョンを開示する。
【先行技術文献】
【特許文献】
【０００７】
【特許文献１】特開２００６−２６０７８２号公報
【特許文献２】特開平１０−０９２４３６号公報
【特許文献３】特開平０８−２６９２８５号公報
【発明の概要】
【発明が解決しようとする課題】
【０００８】
上述した従来の技術を用いて水系ペーストを調製し、集電体表面に塗工、乾燥、及び圧延することにより得られる負極活物質層は、集電体表面に対する密着性はある程度高いものになる。しかしながら、このような負極活物質層を含む電池に対して、充放電を多数回繰り返した場合、活物質層と集電体との部分的な剥離が生じる現象が見られた。
【０００９】
本発明者らは、上述した活物質層と集電体との部分的な剥離をさらに抑制する方法について検討するために、集電体の表面に従来の水系ペーストを塗布して乾燥させた場合、水系ペーストの塗膜の乾燥に伴い、水系ペースト中のバインダ粒子が塗膜の表層に移動（マイグレーション）するために、バインダ粒子が表層に偏在することに着目した。集電体の表面に塗布された水系ペーストの塗膜は乾燥時には表層から次々と乾燥されて水分が蒸発し、表層の水分の蒸発により形成された空隙にさらに内層から新たな水系ペーストが移動する。その結果、集電体表面付近に存在するバインダ粒子の量が少なくなる。このような理由から、集電体表面に被着された負極活物質層の剥離が充分に抑制できていないと考えている。
【００１０】
本発明の目的は、製造時において、バインダ粒子が表層に偏在することなく、集電体表面においても充分な量のバインダ粒子を保持させることにより集電体と負極活物質層との接着性が高い非水電解質二次電池用負極を提供することである。
【課題を解決するための手段】
【００１１】
本発明の非水電解質二次電池の負極活物質層形成成分を含む負極活物質層形成用水系ペースト（以下単に「水系ペースト」とすることがある）は、負極活物質層形成成分が、黒鉛粒子１００質量部、７０〜１００℃の範囲に曇点を有するノニオン系界面活性剤０．１〜１．５質量部、エーテル化度０．８以下のカルボキシメチルセルロース０．４〜２質量部及びバインダ粒子０．４〜１．５質量部を含み、前記カルボキシメチルセルロースの含有割合が前記ノニオン系界面活性剤の含有割合の１〜４倍の範囲であることを特徴とする。
【００１２】
このような構成によれば、水系ペーストは通常曇点よりも低い温度で調製されるために、ノニオン系界面活性剤は溶解状態にある。これにより黒鉛粒子等の非水溶媒に対する濡れ性を向上させて、黒鉛粒子等の水系ペースト中での分散性を向上させる。従って、水系ペーストの調製が容易になる。一方、集電体表面に塗布した水系ペーストを乾燥する場合、曇点よりも高い温度で乾燥することによりノニオン系界面活性剤が白濁または析出することにより、水系ペーストが増粘する。これにより、水系ペースト内の各成分が移行しにくくなるために、バインダ粒子等のマイグレーションが抑制される。そして、水系ペーストに、エーテル化度０．８以下のカルボキシメチルセルロースを所定の割合で配合していることにより、水系ペーストの調製時においては、水系ペーストの粘性の調整に寄与し、乾燥時においては、バインダ粒子とともに結着成分になる。その結果、このような水系ペーストを用いて得られる負極は、集電体表面に対する負極活物質の密着性が極めて高いものになる。
【００１３】
本発明の非水電解質二次電池用負極は、集電体表面に、前記の水系ペーストを用いて形成された負極活物質層を備えることを特徴とする。
【００１４】
本発明の非水電解質二次電池用負極の製造方法は、前記水系ペーストを用いる、非水電解質二次電池用負極の製造方法であって、（１）水系ペーストに含まれるノニオン系界面活性剤の曇点より低い温度で水系ペーストを調製し、得られた水系ペーストを前記曇点より低い温度で集電体シートの表面に塗布する工程と、（２）集電体シートの表面に塗布された水系ペーストを前記曇点より高い温度で加熱して乾燥することにより負極活物質層を形成する工程と、（３）負極活物質層を圧延することにより負極を形成する工程と、を備えることを特徴とする。
【００１５】
本発明の非水電解質二次電池は、リチウムイオンを吸蔵及び放出する正極と、前記非水電解質二次電池用負極と、正極と負極との間に介在するセパレータと、非水電解質と、を備えることを特徴とする。
【発明の効果】
【００１６】
本発明によれば、集電体表面に対する負極活物質層の密着性が極めて高い負極が得られる。また、このような負極を用いた非水電解質二次電池においては、充放電サイクルを繰り返しても負極活物質層の剥離が起こりにくい。
【図面の簡単な説明】
【００１７】
【図１】本発明の第１実施形態である非水電解質二次電池の構成を模式的に示す縦断面図である。
【発明を実施するための形態】
【００１８】
図１は、本発明の第１実施形態である非水電解質二次電池１の構成を模式的に示す斜視図である。図１では、非水電解質二次電池１の要部の構成を示すために、一部を切り欠いて示している。
【００１９】
非水電解質二次電池１（以下単に「電池１」とすることがある）は、正極と負極との間にセパレータを介在させてこれらを捲回することにより得られる捲回型電極群を、更に扁平形状に成形した電極群１０と、形状が角型であり、長手方向の一端に開口を有し、電極群１０や非水電解質（不図示）等をその内部に収容する電池ケース１１と、電池ケース１１を封口すると共に正極端子として機能する封口板１２と、封口板１２により支持される負極端子１３と、正極集電体と封口板１２とを接続する正極リード１４と、負極集電体と負極端子１３とを接続する負極リード１５と、封口板１２と負極端子１３とを絶縁するガスケット１６と、封口板１２に形成された注液孔を、非水電解質の電池ケース１１内への注液後に塞ぐ封栓１７と、を備えている。
【００２０】
電池１は、角型形状のリチウムイオン二次電池であり、負極に特徴を有する。本実施形態の負極は、後述する特定の成分をそれぞれ所定量ずつ含有する水系ペーストを用いて活物質層を形成すると共に、この水系ペーストを調製及び保管する際、並びに、この水系ペーストを集電体表面に塗布及び乾燥する際に、後述する所定の温度管理を実施することを特徴とする。これにより、集電体表面に塗布された水系ペーストの塗膜を乾燥させる際に、塗膜中でバインダ粒子の偏析が起こるのを顕著に抑制でき、塗膜と集電体との界面にもバインダ粒子を存在させることが可能になる。その結果、活物質層と集電体との接着性が著しく向上し、活物質層の集電体からの剥離を抑制することができる。従って、本実施形態の負極を備える電池１は、充放電回数が増加した場合でも、活物質層の集電体からの剥離を原因とするサイクル特性等の電池性能の劣化や電池の膨れ等が殆ど発生しない。
【００２１】
まず、負極について説明する。本実施形態の負極は、（１）水系ペーストを調製して集電体表面に塗布する工程と、（２）負極活物質層を形成する工程と、（３）負極を作製する工程と、を備える非水電解質二次電池用負極の製造方法により作製できる。
【００２２】
工程（１）では、まず、黒鉛粒子１００質量部、７０〜１００℃の範囲に曇点を有するノニオン系界面活性剤（以下単に「ノニオン系界面活性剤」とすることがある）０．１〜１．５質量部、エーテル化度０．８以下のカルボキシメチルセルロース（以下単に「ＣＭＣ」とすることがある）０．４〜２質量部、バインダ粒子０．４〜１．５質量部、及び水を含み、前記カルボキシメチルセルロースの含有割合がノニオン系界面活性剤の含有割合の１〜４倍の範囲である混合物を、ノニオン系界面活性剤の曇点より低い温度で混練することにより、水系ペーストを調製する。
【００２３】
水系ペーストに含有される黒鉛粒子としては、非水電解質二次電池用負極活物質として用いられる黒鉛粒子を使用でき、その中でも、天然黒鉛粒子、人造黒鉛粒子等が好ましい。黒鉛粒子の体積平均粒子径は特に限定されないが、好ましくは１０μｍ〜３０μｍである。このような範囲の体積平均粒子径を持つ黒鉛粒子を用いることにより、水系ペースト内での黒鉛粒子の分散性が向上する。更に、黒鉛粒子の表面にノニオン系界面活性剤が効率良く付着し、負極活物質層のリチウムイオン伝導性が向上する。
【００２４】
ノニオン系界面活性剤としては、７０℃〜１００℃の範囲に曇点を有するノニオン系界面活性剤であれば、特に限定なく使用できる。このようなノニオン系界面活性剤を用いることにより、水系ペースト内における黒鉛粒子の分散性を向上させることができる。また、このようなノニオン系界面活性剤を、後述するエーテル化度０．８以下のＣＭＣと組み合わせて用いることにより、後述する工程（２）において、集電体表面に形成された水系ペーストの塗膜の粘度を適切な範囲に上昇させ、バインダ粒子の塗膜外表面周辺への移動を抑制し、バインダ粒子の偏在を抑制することができる。このような作用については、工程（２）の説明において詳述する。
【００２５】
ノニオン系界面活性剤の曇点は、７０℃〜９５℃の範囲であることが好ましい。この温度範囲に曇点を有するノニオン系界面活性剤を用いることにより、工程（１）では水系ペースト中での黒鉛粒子の分散性が更に向上し、工程（３）では塗膜中でのバインダ粒子の移動を抑制する効果が更に向上する。その結果、活物質層と集電体との接着性及び活物質層中での黒鉛粒子同士の結着性が向上する。これにより、高水準のサイクル特性を維持できる充放電回数が更に多くなる。
【００２６】
ノニオン系界面活性剤の曇点が７０℃未満では、混練の最中に水系ペーストの粘度が増大し、水系ペーストの混練から集電体への塗布までの間に、黒鉛粒子の沈降が発生し、活物質層と集電体との接着性、及び活物質層内における黒鉛粒子同士の結着性が低下するおそれがある。これにより、充放電回数の増加に伴い、活物質層の集電体からの剥離が発生し易くなり、サイクル特性の劣化や電池の著しい膨れ等が発生する可能性が大きくなる。
【００２７】
また、ノニオン系界面活性剤の曇点が１００℃を超えた場合は、工程（２）において集電体表面に塗布された水系ペーストの塗膜を乾燥させる際に、塗膜の粘度が適切な範囲に増加しないことにより、バインダ粒子の移動を十分に抑制できないおそれがある。その結果、作製された負極において、集電体と活物質層との接着性や活物質層内での黒鉛粒子同士の結着性が低下するおそれがある。
【００２８】
ノニオン系界面活性剤は、ＨＬＢ（Hydrophile  Lipophile  Balance、親水親油バランス）が８〜１６の範囲にあることが好ましい。
ＨＬＢとは、界面活性剤の親水性と親油性（疎水性）とのバランスを表す指標である。親油性の高い物ほどＨＬＢ値が小さく、親水性の高い物ほどＨＬＢ値が大きくなる。界面活性剤のＨＬＢは、次の式により求められる。ＨＬＢ＝（Ｗｐ／Ｗｓ）×２０〔式中、Ｗｐは界面活性剤の親水性部分の分子量を示す。Ｗｓは界面活性剤の分子量を示す。〕
【００２９】
前記のような範囲のＨＬＢ値を有することにより、ノニオン系界面活性剤自体の水系ペースト中での分散性が更に高まる。その結果、黒鉛粒子の水系ペースト中での分散性を更に高めることができる。また、ノニオン系界面活性剤の分子が黒鉛粒子表面に、分子列のばらつきが少ないミセルを形成し易くなる。これにより、負極活物質層において黒鉛粒子表面がノニオン系界面活性剤で被覆され、負極活物質層のリチウムイオン伝導性が向上し、電池１の出力特性等が更に向上する。
【００３０】
水系ペーストにおけるノニオン系界面活性剤の含有割合は、黒鉛粒子１００質量部に対して０．１〜１．５質量部であり、好ましくは０．２〜１．０質量部である。含有割合が０．１質量部未満では、工程（３）において水系ペーストの塗膜を乾燥させる際に、バインダ粒子の偏在を抑制する効果が不十分になるおそれがある。また、含有割合が１．５質量部を超えると、水系ペーストの粘度が小さくなり過ぎ、水系ペースト中で黒鉛粒子の沈降が発生するおそれがある。
【００３１】
ノニオン系界面活性剤としては、特に限定されないが、７０℃〜１００℃の範囲に曇点を有するポリオキシアルキレンアルキルエーテルを好ましく使用できる。ポリオキシアルキレンアルキルエーテルは、一般式：Ｒ−Ｏ−（ＡＯ）nＨ（式中、Ｒはアルキル基を示す。Ａはアルキレン基を示す。ｎは自然数を示す。）で表される。ここで、符号Ｒで示されるアルキル基の炭素数及び符号Ａで示されるアルキレン基の炭素数、並びにｎで示されるアルキレンオキシ基（ＡＯ）の重合度は特に限定されない。
【００３２】
ポリオキシアルキレンアルキルエーテルは、符号Ｒで示されるアルキル基の炭素数、符号Ａで示されるアルキレン基の炭素数及び符号ｎで示されるアルキレンオキシ基（ＡＯ）の重合度の少なくとも１種が異なる複数のポリオキシアルキレンアルキルエーテルの混合物であってもよい。更に、ポリオキシアルキレンアルキルエーテルとしては多くの市販品が上梓されているので、その中から、曇点が７０〜１００℃の範囲にあるポリオキシアルキレンアルキルエーテルを選択して用いればよい。
【００３３】
ＣＭＣとしては、エーテル化度が０．８以下のＣＭＣであれば、特に限定なく使用できる。このようなＣＭＣを用いることにより、後述する工程（２）において集電体表面に形成された水系ペーストの塗膜を乾燥させる際に、ノニオン系界面活性剤と共に作用して、塗膜の粘度を適切な範囲に上昇させ、バインダ粒子の塗膜外表面周辺への移動を抑制し、バインダ粒子の偏在を抑制することができる。なお、エーテル化度が０．８以下のＣＭＣは、ノニオン系界面活性剤による水系ペースト中での黒鉛粒子の分散性向上効果を低下させることはない。更に、エーテル化度が０．８以下のＣＭＣは、バインダとしても機能を有しているので、活物質層と集電体との接着性を更に向上させることができる。ＣＭＣのエーテル化度が０．８を超えると、活物質層と集電体との接着性を向上させる効果が低下するおそれがある。
【００３４】
水系ペーストにおけるＣＭＣの含有割合は、黒鉛粒子１００質量部に対して０．４〜２質量部であり、０．５〜１．５質量部であることが好ましい。含有割合が０．４質量部未満である場合は、ＣＭＣを添加する効果が十分に発揮されないおそれがある。一方、含有割合が２質量部を超える場合は、水系ペーストの粘度が増大し、塗工性が悪くなったり乾燥遅延が発生したりするおそれがある。
【００３５】
更に、ＣＭＣの含有割合は、ノニオン系界面活性剤の含有割合の１〜４倍であり、好ましくは２〜４倍である。これにより、集電体への塗布に適した粘度を有する水系ペーストを調製することができる。更に水系ペーストを調製してから集電体に塗布するまでのポットライフをより長くすることができ、前記した集電体への塗布に適した粘度を長期間にわたって維持することができる。１倍未満では、水系ペーストの粘度が小さくなりすぎ、黒鉛粒子の沈降や凝集等が起こり易くなるおそれがある。４倍を超えると、ノニオン系界面活性剤によるバインダ粒子の偏在を抑制する効果が不十分になるおそれがある。
【００３６】
バインダ粒子としては、非水電解質二次電池用負極に用いられているバインダ粒子を使用できるが、その中では、ゴム粒子を好ましく使用できる。ゴム粒子を用いることにより、ノニオン系界面活性剤によるバインダ粒子の偏在を抑制する効果を更に高めることができる。ゴム粒子の具体例としては、スチレンブタジエンゴム粒子、アクリロニトリルゴム粒子、アクリロニトリルブタジエンゴム粒子、アクリル酸変性ブタジエンゴム等が挙げられる。これらの中でも、集電体と活物質層との接着性、活物質層における黒鉛粒子同士の結着性等を考慮すると、スチレンブタジエンゴム粒子が好ましい。
【００３７】
バインダ粒子の体積平均粒子径は特に限定されないが、５０ｎｍ〜３００ｎｍの範囲であることが好ましい。このような体積平均粒子径を有するバインダ粒子を用いることにより、水系ペースト中でのバインダ粒子の分散性が向上すると共に、ノニオン系界面活性剤によるバインダ粒子の偏在を抑制する効果が、発揮され易くなる。その結果、集電体と活物質層との接着性が向上し、サイクル特性等の電池性能の劣化や電池の膨れ等が更に抑制される。
【００３８】
水系ペーストにおけるバインダ粒子の含有割合は、黒鉛粒子１００質量部に対して０．４〜１．５質量部であり、好ましくは０．４〜１．２質量部である。含有割合が０．４質量部未満である場合は、集電体と活物質層との接着性が劣化し、充放電回数の増加に伴って活物質層の集電体からの剥離等が発生し易くなるおそれがある。含有割合が１．５質量部を超えた場合は、活物質層における黒鉛粒子の含有割合が相対的に低下し、電池性能全般が低下するおそれがある。
【００３９】
本工程では、前述の各成分及び水を混合して得られた混合物を、この混合物中に含有されるノニオン系界面活性剤の曇点より低い温度環境下で混練することにより、水系ペーストを調製する。前記混合物における固形分濃度は、前記混合物全量の４０〜７０質量％の範囲から選択するのが好ましい。これにより、得られた水系ペーストの塗工性及びポットライフが向上する。
【００４０】
固形分濃度が低すぎる場合は、水系ペーストの粘度が低下し、後述する工程（２）において集電体表面に形成された水系ペーストの塗膜を乾燥させる際に、ノニオン系界面活性剤によるバインダ粒子の偏在を抑制する効果が不十分になるおそれがある。更に、水系ペースト中での黒鉛粒子の沈降等が起こり易くなり、水系ペーストの塗工性も低下する。固形分濃度が高すぎる場合は、黒鉛粒子の凝集や沈降等が起こり易くなり、水系ペーストの集電体への塗工性や水系ペーストのポットライフ等が低下するおそれがある。更に、電池性能全般が低下するおそれがある。
【００４１】
工程（１）では、水系ペーストを調製した後、水系ペーストに含有されるノニオン系界面活性剤の曇点より低い温度環境下で、水系ペーストを集電体に塗布し、集電体の表面に水系ペーストの塗膜を形成する。このとき、水系ペーストの塗布方法は特に限定されず、例えば、浸漬塗布、ロール塗布、グラビア塗布等の一般的な塗布方法を利用できる。水系ペーストが塗布される集電体としては、非水電解質二次電池用集電体を使用できる。集電体は、銅、銅合金、ステンレス鋼、ニッケル等の金属材料からなる金属箔である。更に、集電体として、前記金属材料からなる多孔質体、織布、不織布等を用いてもよい。集電体の厚みは特に限定されないが、好ましくは１０μｍ〜１５０μｍである。
【００４２】
工程（１）の次に実施される工程（２）では、工程（１）において集電体の表面に形成された水系ペーストの塗膜を、水系ペーストに含有されるノニオン系界面活性剤の曇点より高い温度で加熱して乾燥し、活物質層を形成する。水系ペーストの塗膜を加熱すると、塗膜内で集電体との界面から塗膜外表面に向かう水の対流が起こり、黒鉛粒子やバインダ粒子が移動し易くなる。特に、バインダ粒子は黒鉛粒子よりも質量が小さいため、その傾向が大きい。
【００４３】
しかし、塗膜中のノニオン系界面活性剤が、その曇点よりも高い温度で加熱されることにより、水に対する溶解度が減少し、水に溶解し難くなる。このため、塗膜の粘度が上昇し、塗膜内での対流及びそれに伴うバインダ粒子の移動を抑制する。その結果、バインダ粒子の外表面周辺への偏在がなくなり、集電体との界面周辺にもバインダ粒子が存在する活物質層を形成できる。更に、塗膜の乾燥時に塗膜を増粘させているので、黒鉛粒子の沈降や凝集が起こり難いという利点がある。
【００４４】
工程（２）の次に実施される工程（３）では、工程（２）で形成された活物質層を圧延し、表面に活物質層が形成された集電体を必要に応じて所定の寸法に裁断することにより、本実施形態の負極が作製される。本実施形態の負極は、黒鉛粒子１００質量部に対して、７０〜１００℃の範囲に曇点を有するノニオン系界面活性剤０．１質量部〜１．５質量部、エーテル化度０．８以下のカルボキシメチルセルロース０．４質量部〜２質量部、及びバインダ粒子０．４質量部〜１．５質量部を含み、カルボキシメチルセルロースの含有量がノニオン系界面活性剤の含有割合の１倍〜４倍の範囲である負極活物質層を備えている。
【００４５】
次に、非水電解質二次電池１における、負極以外の構成について説明する。
正極は、正極集電体と正極活物質層とを含む。
正極集電体には、ステンレス鋼、アルミニウム、アルミニウム合金、チタン等からなる金属箔及び多孔質金属シートを使用できる。多孔質金属シートには、織布、不織布、パンチングシート等がある。正極集電体の厚さは、好ましくは１μｍ〜１００μｍ、さらに好ましくは５μｍ〜５０μｍである。
【００４６】
本実施形態の正極活物質層は、正極集電体の厚さ方向の両方の表面に形成されているが、それに限定されず、一方の表面のみに形成されてもよい。正極活物質層は、正極活物質、導電剤及びバインダを含有している。
正極活物質としては、公知の非水電解質二次電池用正極活物質を使用でき、その中でも、リチウム含有複合酸化物、オリビン型リン酸リチウム等が好ましく、リチウム含有複合酸化物が特に好ましい。
【００４７】
リチウム含有複合酸化物は、リチウムと遷移金属元素とを含む金属酸化物又は前記金属酸化物中の遷移金属元素の一部が異種元素によって置換された酸化物である。遷移金属元素としては、Ｓｃ、Ｙ、Ｍｎ、Ｆｅ、Ｃｏ、Ｎｉ、Ｃｕ、Ｃｒ等を挙げることができる。これらの遷移金属元素の中でも、Ｍｎ、Ｃｏ、Ｎｉ等が好ましい。異種元素としては、Ｎａ、Ｍｇ、Ｚｎ、Ａｌ、Ｐｂ、Ｓｂ、Ｂ等が挙げられる。これらの異種元素の中でも、Ｍｇ、Ａｌ等が好ましい。遷移金属元素及び異種元素は、それぞれ１種を単独で又は２種以上を組み合わせて使用できる。
【００４８】
リチウム含有複合酸化物の具体例としては、例えば、ＬｉXＣｏＯ2、ＬｉXＮｉＯ2、ＬｉXＭｎＯ2、ＬｉXＣｏmＮｉ1-mＯ2、ＬｉXＣｏmＭ1-mＯn、ＬｉXＮｉ1-mＭmＯn、ＬｉXＭｎ2Ｏ4、ＬｉXＭｎ2-mＭｎＯ4（前記各式中、ＭはＳｃ、Ｙ、Ｍｎ、Ｆｅ、Ｃｏ、Ｎｉ、Ｃｕ、Ｃｒ、Ｎａ、Ｍｇ、Ｚｎ、Ａｌ、Ｐｂ、Ｓｂ及びＢよりなる群から選ばれる少なくとも１種の元素を示す。０＜ｘ≦１．２、ｍ＝０〜０．９、ｎ＝２．０〜２．３である。）等が挙げられる。これらのリチウム含有複合酸化物の中でも、ＬｉXＣｏmＭ1-mＯnが好ましい。
【００４９】
オリビン型リン酸リチウムとしては、例えば、ＬｉＺＰＯ4、Ｌｉ2ＺＰＯ4Ｆ（前記各式中、ＺはＣｏ、Ｎｉ、Ｍｎ及びＦｅよりなる群から選ばれる少なくとも１種の元素を示す。）等が挙げられる。
【００５０】
上記した各組成式において、リチウムのモル比は正極活物質合成直後の値であり、充放電により増減する。正極活物質は１種を単独で使用でき又は２種以上を組み合わせて使用できる。
【００５１】
導電剤としては、天然黒鉛、人造黒鉛等のグラファイト類、アセチレンブラック、ケッチェンブラック、チャンネルブラック、ファーネスブラック、ランプブラック、サーマルブラック等のカーボンブラック類、炭素繊維、金属繊維等の導電性繊維類、アルミニウム等の金属粉末類、酸化チタン等の導電性金属酸化物、フッ化カーボン等が挙げられる。導電剤は１種を単独で又は２種以上を組み合わせて使用できる。
【００５２】
バインダとしては、ポリフッ化ビニリデン、ポリテトラフルオロエチレン、ポリヘキサフルオロプロピレン、フッ化ビニリデン−ヘキサフルオロプロピレン共重合体、ポリエチレン、ポリプロピレン、ポリアミド、ポリイミド、ポリアミドイミド、ポリアクリロニトリル、ポリアクリル酸、ポリアクリル酸メチル、ポリアクリル酸エチル、ポリアクリル酸ヘキシル、ポリメタクリル酸、ポリメタクリル酸メチル、ポリメタクリル酸エチル、ポリメタクリル酸ヘキシル、ポリ酢酸ビニル、ポリエーテル、ポリエーテルサルホン、スチレンブタジエンゴム、変性アクリルゴム、ポリビニルピロリドン、カルボキシメチルセルロース等が挙げられる。バインダは１種を単独で又は２種以上を組み合わせて使用できる。
【００５３】
正極活物質層は、例えば、正極合剤ペーストを正極集電体表面に塗布し、得られた塗膜を乾燥及び圧延することにより形成できる。正極合剤ペーストは、正極活物質、導電剤及び結着剤を、分散媒と混合することにより調製できる。分散媒としては、ジメチルホルムアミド、ジメチルアセトアミド、メチルホルムアミド、Ｎ−メチル−２−ピロリドン、ジメチルアミン、アセトン、シクロヘキサノン等の有機溶媒、水等が挙げられる。
【００５４】
セパレータは、正極と負極との間に介在するように配置され、正極と負極とを絶縁し、リチウムイオン透過性を有する。セパレータとしては、内部に細孔を有する多孔質シート、樹脂繊維の不織布、織布等を使用できる。多孔質シート及び樹脂繊維は樹脂材料からなる。樹脂材料としては、例えば、ポリエチレン、ポリプロピレン等のポリオレフィン、ポリアミド、ポリアミドイミド等が挙げられる。これらの中でも多孔質シートが好ましい。多孔質シートの細孔径は、好ましくは０．０５μｍ〜０．１５μｍである。多孔質シートの厚さは、好ましくは５μｍ〜４０μｍである。
【００５５】
電極群１０には、非水電解質が含浸される。本実施形態の非水電解質は、リチウム塩と非水溶媒とを含み、更に添加剤を含んでいてもよい。
リチウム塩としては、ＬｉＣｌＯ4、ＬｉＢＦ4、ＬｉＰＦ6、ＬｉＡｌＣｌ4、ＬｉＳｂＦ6、ＬｉＳＣＮ、ＬｉＣＦ3ＳＯ3、ＬｉＣＦ3ＣＯ2、ＬｉＡｓＦ6、ＬｉＢ10Ｃｌ10、低級脂肪族カルボン酸リチウム、ＬｉＣｌ、ＬｉＢｒ、ＬｉＩ、クロロボランリチウム、ホウ酸塩類、イミド塩類等が挙げられる。リチウム塩は１種を単独で又は２種以上を組み合わせて使用できる。リチウム塩の濃度は、非水溶媒１リットルに対して０．５モル〜２モルであることが好ましい。
【００５６】
非水溶媒としては、プロピレンカーボネート、エチレンカーボネート等の環状炭酸エステル、ジエチルカーボネート、エチルメチルカーボネート、ジメチルカーボネート等の鎖状炭酸エステル、γ−ブチロラクトン、γ−バレロラクトン等の環状カルボン酸エステル等が挙げられる。非水溶媒は１種を単独で又は２種以上を組み合わせて使用できる。
【００５７】
添加剤としては、例えば、ビニレンカーボネート、ビニルエチレンカーボネート、ジビニルエチレンカーボネート等のビニレンカーボネート化合物、シクロヘキシルベンゼン、ビフェニル、ジフェニルエーテル等のベンゼン化合物等が挙げられる。
【００５８】
封口板１２としては、例えば、ステンレス鋼、鉄等の金属材料を所定形状に成形した封口板を使用できる。負極端子１３としては、例えば、ニッケル、銅、ステンレス鋼等の金属材料を所定形状に成形した負極端子を使用できる。正極リード１４としては、アルミニウムリード等を使用できる。負極リード１５としては、ニッケルリード、銅リード等を使用できる。ガスケット１６は、例えば、ゴム材料、樹脂材料等の絶縁性材料を所定形状に成形したガスケットを使用できる。封栓１７としては、例えば、樹脂材料を所定形状に成形した封栓を使用できる。
【００５９】
本実施形態では、角型の形状を有する非水電解質二次電池１について説明している。しかしながら、本発明の非水電解質二次電池は、角型電池に限定されない。本発明の非水電解質二次電池は、捲回型電極群を含む円筒型電池、捲回型電極群、扁平状電極群又は積層型電極群をラミネートフィルムからなる電池ケースに収容した電池、積層型電極群を含むコイン型電池等、種々の形態の電池にすることができる。
【実施例】
【００６０】
以下に実施例及び比較例を挙げ、本発明を具体的に説明する。
（実施例１）
（１）負極の作製
天然黒鉛粒子（平均粒径２０μｍ、ＢＥＴ比表面積４．８ｍ2／ｇ）１００質量部、カルボキシメチルセルロース（以下、「ＣＭＣ」とするエーテル化度０．６）１質量部、スチレンブタジエン系のバインダ粒子エマルジョン（固形分濃度４８．５質量％）約２．０６５質量部（バインダ粒子として１質量部）、ノニオン系界面活性剤（商品名：エマルミンＮＬ８０、曇点７２℃、ＨＬＢ１３．１、ポリオキシエチレンラウリルエーテル、三洋化成工業（株）製）０．５質量部および適量の水を、双腕型混練機で混練し、水系ペーストを調製した。
【００６１】
双腕型混練機はその外周にジャケットを備え、冷却水を前記ジャケットに流すことで内部温度が２５℃を超えないようにし、塗工工程までの水系ペーストの保管は３５℃を超えないようにした。この水系ペーストを厚さ１０μｍの銅箔（負極集電体）の両面に塗布し、得られた塗膜を乾燥及び２０００Ｎ（２０４ｋｇｆ）／ｃｍの線圧で圧延し、負極板を作製した。両面の負極活物質層と負極集電体との合計厚さは１５０μｍであった。その後、負極板を所定の寸法に裁断して、帯状の負極を得た。なお、混練温度、保存温度、乾燥温度及びその他の条件については、表１に示した。
【００６２】
（２）正極の作製
ＬｉＮｉ0.82Ｃｏ0.15Ａｌ0.03Ｏ2（正極活物質）１００質量部、アセチレンブラック（導電剤）１質量部、ポリフッ化ビニリデン（結着剤）１質量部及びＮ−メチル−２−ピロリドン２５質量部を双腕型混練機で混合し、正極合剤ペーストを調製した。この正極合剤ペーストを厚さ１５μｍの帯状アルミニウム箔（正極集電体）の両面に塗布し、得られた塗膜を乾燥及び圧延し、正極板を作製した。両面の正極活物質層と正極集電体との合計厚さは１２０μｍであった。その後、正極板を所定の寸法に裁断して、帯状の正極を得た。
【００６３】
（３）非水電解質の調製
エチレンカーボネートとエチルメチルカーボネートとを体積比１：３で混合した混合溶媒９９質量部にビニレンカーボネート１質量部を添加して、混合溶液を得た。その後、濃度が１．０ｍｏｌ／ＬとなるようにＬｉＰＦ6を混合溶液に溶解して、非水電解質を調製
した。
【００６４】
（４）電池の組立
前記で得られた正極、負極及び非水電解質を用い、次のようにして、非水電解質二次電池を作製した。
アルミニウム製正極リードの一端を正極集電体に接続した。ニッケル製負極リードの一端を負極集電体に接続した。正極と負極との間に厚さ１６μｍのポリエチレン製多孔質シート（セパレータ、商品名：ハイポア、旭化成（株）製）を介在させてこれらを捲回した。得られた捲回型電極群を２５℃環境下でプレスし、扁平状電極群（以下単に「電極群」とする）を作製した。プレス圧は０．５ＭＰａとした。
【００６５】
得られた電極群を鉄製角型電池ケースに挿入した。電極群の上部には、ポリプロピレン製枠体を装着した。この枠体は、電極群とステンレス鋼製封口板とを隔離するとともに、正極リード又は負極リードと角型電池ケースとの接触を防止する。正極リードの他端を封口板の下面に接続した。負極リードの他端を負極端子に接続した。負極端子は樹脂製ガスケットを介して封口板に装着した。封口板を角型電池ケースの開口に配置して溶接した。封口板の注液孔から、所定量の非水電解質を角型電池ケース内に注液した。その後、注液口を封栓で塞ぐことにより、非水電解質二次電池を作製した。
【００６６】
（実施例２）
ノニオン系界面活性剤（商品名：ナロアクティーＣＬ−１４０、曇点９３℃、ＨＬＢ１４．７、ポリオキシアルキレンアルキルエーテル、三洋化成工業（株）製）を用いる以外は、実施例１と同様に負極及び非水電解質二次電池を作製した。なお、混練温度、保存温度、乾燥温度及びその他の条件については、表１に示した。
【００６７】
（実施例３）
ノニオン系界面活性剤（商品名：ナロアクティーＣＬ−９５、曇点５６℃、ＨＬＢ１３．１、ポリオキシアルキレンアルキルエーテル、三洋化成工業（株）製）を用いる以外は、実施例１と同様に負極及び非水電解質二次電池を作製した。なお、混練温度、保存温度、乾燥温度及びその他の条件については、表１に示した。
【００６８】
（比較例１）
ノニオン系界面活性剤（商品名：ナロアクティーＣＬ−７０、ポリオキシアルキレンアルキルエーテル、曇点２０℃、ＨＬＢ１１．７、三洋化成工業（株）製）を用いる以外は、実施例１と同様に負極及び非水電解質二次電池を作製した。
【００６９】
（比較例２）
ノニオン系界面活性剤（商品名：ナロアクティーＣＬ−４００、曇点１００℃を超える、ＨＬＢ１７．８、ポリオキシエチレンアルキルエーテル、三洋化成工業（株）製）を用いる以外は、実施例１と同様に負極及び非水電解質二次電池を作製した。
【００７０】
（比較例３）
ノニオン系界面活性剤（商品名：サンノニックＳＳ−７０、ポリオキシエチレンアルキルエーテル、曇点３３℃、ＨＬＢ１２．１、三洋化成工業（株）製）を用いる以外は、実施例１と同様に負極及び非水電解質二次電池を作製した。
【００７１】
（比較例４）
ノニオン系界面活性剤（エマルミンＮＬ８０）２質量部を用いる以外は、実施例１と同様に負極及び非水電解質二次電池を作製した。
【００７２】
（比較例５）
エーテル化度０．６のＣＭＣに代えてエーテル化度１のＣＭＣを用いる以外は、実施例１と同様にして、負極及び非水電解質二次電池を作製した。
【００７３】
実施例１〜３及び比較例１〜５で得られた各電池を、下記の評価試験に供した。結果を表１に示す。なお、負極特性については、負極活物質層の負極集電体からの剥離強度（以下単に「剥離強度」とする）、負極活物質層中における活物質の結着強度（以下単に「粒子間強度」とする）及び負極活物質層中におけるバインダ粒子の移動の状態（以下単に「マイグレーション」とする）を調べた。電池特性については、電池容量（ｍＡｈ）、容量維持率（％）及び膨れ量（ｍｍ）を調べた。結果を表１に示す。
【００７４】
〔剥離強度〕
負極を裁断して幅１５ｍｍ、長さ８０ｍｍの試験片を作製した。両面テープ（品番：Ｎｏ．１５１、日東電工（株）製）を試験片の一方の面の負極活物質層に貼り付け、表面が平滑なステンレス鋼基板に固定した。試験片が固定されたステンレス鋼基板を、水平になるように設置した。試験片の長手方向における負極集電体の一端を、引張り試験機（商品名：テンシロン万能試験機ＲＴＣ１２１０、（株）エー・アンド・デイ製）の可動冶具に固定し、ステンレス鋼基板の基板面に対して９０°の方向に負極集電体を剥離するように設定した。そして、可動治具を移動させ、試験片の負極活物質層と負極集電体とを２０ｍｍ／分の速度で剥離させた。その際、引張方向は試験片を固定しているステンレス鋼基板の基板面に対して常に９０°に維持した。試験片の３０ｍｍ以上が剥離した時の、安定した引張り強度の数値を読み取り、負極活物質層の負極集電体からの剥離強度（Ｎ／ｍ）とした。
【００７５】
〔粒子間強度〕
実施例１〜３及び比較例１〜５で得られた非水電解質二次電池用負極を裁断し、２ｃｍ×３ｃｍの負極片を得た。得られた負極片の一方の面の負極活物質層を剥がし、他方の面の負極活物質層をそのまま残した。この負極片を、ガラス板上に貼り付けた両面テープ（品番：Ｎｏ．５１５、日東電工（株）製）に、他方の面の負極活物質層と両面テープの接着剤層とが接着するように貼り付けた。次いで、負極片から負極集電体を剥離して負極活物質層を露出させた。これにより、両面テープの片面に負極活物質層が付着した測定用試料を作製した。
【００７６】
前記で得られた測定用試料の負極活物質層が付着していない両面テープの面を、タッキング試験機（商品名：ＴＡＣ−ＩＩ、（株）レスカ製）の測定子（先端直径０．２ｃｍ、断面積０．０３１ｃｍ2）の先端に貼り付け、下記試験条件で負極活物質層にプローブを押し込んだ後、プローブを引き離す剥離試験を行った。この剥離試験において、活物質粒子間で剥離が起る最大荷重を測定した。測定された最大荷重を測定子の断面積で除した値を、負極活物質層の結着強度（Ｎ／ｃｍ2）とした。
【００７７】
試験条件：プローブの押し込み速度３０ｍｍ／分
プローブの押し込み時間１０秒
プローブの押し込み荷重３．９Ｎ
プローブの引き離し速度６００ｍｍ／分
【００７８】
〔マイグレーション〕
実施例１〜３及び比較例１〜６で得られた非水電解質二次電池用負極の厚み方向の断面を、走査型電子顕微鏡で観察し、その断面における活物質粒子及びバインダ粒子の分散状態を調べた。そして、バインダ粒子が負極活物質層の外表面及びその周辺に偏在せず、負極活物質層のほぼ全域に分散している場合を「良好」と判定し、バインダ粒子が負極活物質層の外表面及びその周辺に偏在している場合を「分離」と判定した。
【００７９】
〔電池容量〕
実施例１〜３及び比較例１〜５で得られた非水電解質二次電池について、下記条件で充放電サイクルを３回繰返し、３回目の放電容量を求め、電池容量（ｍＡｈ）とした。充放電サイクルでは、まず、下記条件で定電流充電を行い、引き続いて定電圧充電を行った後、定電流放電を行った。
【００８０】
定電流充電：２００ｍＡ、終止電圧４．２Ｖ。
定電圧充電：終止電流２０ｍＡ、休止時間２０分。
定電流放電：電流２００ｍＡ、終止電圧２．５Ｖ、休止時間２０分。
【００８１】
〔容量維持率〕
実施例１〜３及び比較例１〜５の非水電解質二次電池について、４５℃において、下記条件で充放電サイクルを５００回繰り返した。１回の充放電サイクルでは、まず、下記条件で定電流充電を行い、引き続いて定電圧充電を行った後、定電流放電を行った。
【００８２】
定電流充電：充電電流値５００ｍＡ／充電終止電圧４．２Ｖ
定電圧充電：充電電圧値４．２Ｖ／充電終止電流１００ｍＡ
定電流放電：放電電流値５００ｍＡ／放電終止電圧３Ｖ
そして、１回目の放電容量に対する５００回目の放電容量の百分率として、容量維持率（％）を求めた。結果を表１に示す。
【００８３】
［電池の膨れ量］
前記容量維持率測定（充放電サイクル５００回）後の各電池について、電池の膨れ量を測定した。電池の膨れ量は、容量維持率測定後の各電池の厚さから、容量維持率測定前の各電池の厚さを減じた値（ｍｍ）とした。
【００８４】
【表１】
2012038597.tif 000002
【００８５】
実施例１〜３では、７０℃〜１００℃の範囲に曇点を有するノニオン系界面活性剤と、エーテル化度が０．８以下であるＣＭＣと、を併用し、更に所定の温度管理下で水系ペーストの混練を行うことにより、保存時及び塗工時に活物質の沈降や粘度の大幅な増加がない水系ペーストを得ることができた。そして、この水系ペーストを集電体に塗布し、得られた塗膜を所定の温度管理下で乾燥させることにより、バインダ粒子の移動（マイグレーション）に伴う偏在が発生することなく、バインダ粒子が全体に存在する活物質層が形成された。このような負極を備える電池は、サイクル特性が高水準に維持され、電池の膨れも非常に小さかった。
【００８６】
これに対し、比較例１で用いられたノニオン系界面活性剤の曇点が７０℃よりも低いために、混練時の双腕型混練機内において水系ペーストの粘度が増加し、集電体への塗工までの保管時に、活物質の沈降が発生し、剥離強度及び粒子間強度が低い負極が得られた。ペースト内での活物質粒子及びバインダ粒子の分散が不十分であり、この負極を備える電池では、活物質層の集電体からの剥離により、容量維持率が低下し、サイクル特性の劣化が見られると共に、電池の膨れが大きくなった。
【００８７】
比較例２で用いられたノニオン系界面活性剤の曇点が１００℃を超えているために、負極集電体に塗布された水系ペーストの塗膜の粘度が十分に上がらない状態で、塗膜の乾燥が行われた。その結果、バインダ粒子の塗膜外表面及びその周辺への移動と乾燥とが同時に進行した。このようにして得られた負極は、活物質層と集電体との剥離強度が著しく低下した。また、この負極を備える電池では、容量維持率が低下し、サイクル特性の劣化が見られると共に、活物質層の集電体からの剥離に伴って、電池の膨れが著しく大きくなった。
【００８８】
比較例３で用いられたノニオン系界面活性剤の曇点が７０℃未満であるために、水系ペーストを調製してから塗布するまでの保管時に、水系ペーストの粘度が必要以上に増加した。その結果、剥離強度及び粒子間強度が比較的高い負極が得られたが、活物質層中での活物質の分散不良が発生していた。この負極を備えた電池は、容量維持率が低下し、サイクル特性の劣化が見られると共に、電池の膨れも実施例１〜３の電池よりも大きかった。
【００８９】
比較例４では、ノニオン系界面活性剤の添加量が１．５質量部を超える多い量であったために、混練時の双腕型混練機内において水系ペーストの粘度が低下し、集電体への塗工までの保管時に活物質の沈降が発生した。この水系ペーストを用いることにより、剥離強度及び粒子間強度の低い負極が得られた。この負極を備える電池は、活物質の分散不良により、活物質層の集電体からの剥離が発生し、電池の膨れが大きくなった。
【００９０】
比較例５では、エーテル化度が０．８を超えるＣＭＣを用いることにより、水系ペーストの粘度が低下し、集電体への塗工までの保管時に活物質の沈降が発生した。この水系ペーストを用いることにより、剥離強度及び粒子間強度の低い負極が得られた。この負極を備える電池は、活物質の分散不良により、活物質層の集電体からの剥離が発生し、電池の膨れが大きくなった。
【産業上の利用可能性】
【００９１】
本発明の非水電解質二次電池は、従来の非水電解質二次電池と同様の用途に使用でき、特に、電子機器、電気機器、工作機器、輸送機器、電力貯蔵機器等の主電源又は補助電源として有用である。電子機器には、パーソナルコンピュータ、携帯電話、モバイル機器、携帯情報端末、携帯用ゲーム機器等がある。電気機器には、掃除機、ビデオカメラ等がある。工作機器には、電動工具、ロボット等がある。輸送機器には、電気自動車、ハイブリッド電気自動車、プラグインハイブリッド電気自動車、燃料電池自動車等がある。電力貯蔵機器には、無停電電源等がある。
【符号の説明】
【００９２】
１  非水電解質二次電池
１０  扁平状電極群
１１  角型電池ケース
１２  封口板
１３  負極端子
１４  正極リード
１５  負極リード
１６  ガスケット
１７  封栓
【図１】
2012038597.tif 000003